КЕРАМИЧЕСКАЯ КОМПОЗИЦИЯ И СПОСОБ ПОЛУЧЕНИЯ УКАЗАННОЙ КОМПОЗИЦИИ

1. Способ получения керамического композиционного материала (8), включающий:
получение влажной керамической композиции, содержащей множество отдельных компонентов керамики (12) и флюсующее средство, растворенное в растворителе;
удаление по меньшей мере части растворителя из указанной влажной керамической композиции с получением высушенной керамической композиции, содержащей множество отдельных компонентов керамики (12), покрытых флюсующим средством; и
спекание высушенной керамической композиции с получением керамического композиционного материала (8), причем указанное спекание проводят при температуре спекания, достаточной для сплавления отдельных компонентов керамики (12) в местах соединения (10), образованных там, где два или более отдельных компонентов керамики (12), покрытых флюсующим средством, находятся в физическом контакте.
2. Способ по п. 1, отличающийся тем, что указанное флюсующее средство выбрано из метабората лития, карбонатов, боратов, фосфатов, силикатов и их комбинаций.
3. Способ по п. 1, отличающийся тем, что указанное флюсующее средство представляет собой метаборат лития.
4. Способ по п. 1, отличающийся тем, что количество растворимого флюсующего средства во влажной керамической композиции находится в диапазоне от примерно 0,5 до примерно 2 массовых процентов от общей массы отдельных компонентов (12) керамики (12).
5. Способ по п. 1, отличающийся тем, что указанный растворитель содержит соединение, выбранное из воды, неводного растворителя и их смесей.
6. Способ по п. 1, отличающийся тем, что множество отдельных компонентов керамики (12) включает оксидную керамику.
7. Способ по п. 6, отличающийся тем, что указанная оксидная керамика содержит материал, выбранный из диоксида титана, диоксида кремния, оксида алюминия, оксида циркония и их комбинаций.
8. Способ по п. 1, отличающийся тем, что множество отдельных компонентов керамики (12) находится в форме частиц или волокон.
9. Способ по п. 1, отличающийся тем, что температура спекания находится в диапазоне от примерно 1204°С (2200°F) до примерно 1482°С (2700°F).
10. Способ по п. 1, отличающийся тем, что указанная влажная керамическая композиция не содержит нерастворимого флюсующего средства.
11. Способ по п. 1, отличающийся тем, что указанная влажная керамическая композиция дополнительно содержит по меньшей мере одно нерастворимое флюсующее средство.
12. Способ по п. 11, отличающийся тем, что количество указанного нерастворимого флюсующего средства во влажной керамической композиции находится в диапазоне от примерно 0,3 до примерно 2 массовых процентов от общей массы отдельных компонентов керамики (12).
13. Керамический композиционный материал (8), включающий:
множество отдельных компонентов керамики (12), содержащих (i) одно или более керамических соединений, и (ii) один или более атомов растворимого флюсующего средства, включенных в по меньшей мере поверхность отдельных компонентов керамики (12), причем отдельные компоненты керамики (12) сплавлены между собой в местах соединения (10), расположенных там, где два или более отдельных компонентов керамики (12) находятся в физическом контакте.
14. Керамический композиционный материал (8) по п. 13, отличающийся тем, что указанные атомы флюсующего средства содержат литий.
15. Керамический композиционный материал (8) по п. 13, отличающийся тем, что множество отдельных компонентов керамики (12) включает оксидную керамику.
16. Керамический композиционный материал (8) по п. 15, отличающийся тем, что указанная оксидная керамика содержит материал, выбранный из диоксида титана, диоксида кремния, оксида алюминия, оксида циркония и их комбинаций.
17. Керамический композиционный материал (8) по п. 15, отличающийся тем, что указанные атомы флюсующего средства включают атомы лития, связанные с оксидной керамикой.
18. Керамический композиционный материал (8) по п. 15, отличающийся тем, что множество отдельных компонентов керамики (12) находится в виде частиц или волокон (100).
19. Керамический композиционный материал (8) по п. 13, отличающийся тем, что места соединения (10) образованы без использования нерастворимого флюсующего средства.
20. Керамический композиционный материал (8) по п. 13, отличающийся тем, что указанная влажная керамическая композиция дополнительно содержит по меньшей мере одно нерастворимое флюсующее средство.
21. Керамический композиционный материал (8) по п. 13, отличающийся тем, что число мест соединения (10) на единицу объема первого керамического композиционного материала (8) больше, чем для второго керамического композиционного материала, причем указанный второй керамический композиционный материал изготовлен при помощи аналогичного способа из тех же ингредиентов в тех же количествах по массе, что и первый керамический композиционный материал (8), за исключением того, что единственным флюсующим средством, применяемым в указанном втором керамическом композиционном материале, является нерастворимое флюсующее средство.
22. Способ упрочнения керамического композиционного материала (8), включающий:
получение влажной керамической композиции, содержащей множество отдельных компонентов керамики (12) и флюсующее средство, растворенное в растворителе;
удаление по меньшей мере части растворителя из указанной влажной керамической композиции с получением высушенной керамической композиции, содержащей множество отдельных компонентов керамики (12), покрытых флюсующим средством; и
спекание высушенной керамической композиции с получением керамического композиционного материала (8), причем указанное спекание проводят при температуре спекания, достаточной для сплавления отдельных компонентов керамики (12) в местах соединения (10), образованных там, где два или более отдельных компонентов керамики (12), покрытых флюсующим средством, находятся в физическом контакте,
причем указанный керамический композиционный материал (8) имеет первую прочность на растяжение больше, чем вторая прочность на растяжение второго керамического композиционного материала, причем указанный второй керамический композиционный материал изготовлен при помощи аналогичного способа из тех же ингредиентов в тех же количествах по массе, что и керамический композиционный материал (8), имеющий первую прочность на растяжение, за исключением того, что флюсующее средство в указанном втором керамическом композиционном материале является нерастворимым и остается в твердой форме, то есть не растворен в растворителе во время получения второго керамического композиционного материала.
23. Способ по п. 22, отличающийся тем, что первая прочность на растяжение увеличена на от 10% до 40% по сравнению со второй прочностью на растяжение, причем как первую прочность на растяжение, так и вторую прочность на растяжение измеряют согласно методике ASTM D-1623-тип В с использованием испытываемого образца с ориентацией перпендикулярно плоскости (ТТТ).